(57)【要約】【課題】蒸着のパターニング精度を向上できる積層マスクの製造方法を提供する。【解決手段】本発明による積層マスクの製造方法において、まず、金属基材２１の第１面２１ａに第１面側樹脂層４３が設けられると共に、金属基材２１の第２面２１ｂに第２面側樹脂層４６が設けられる。続いて、第１面側樹脂層４３および第２面側樹脂層４６を露光して現像することにより、第１面側樹脂層開口部４４および第２面側樹脂層開口部４７が形成される。次に、第１面側樹脂層開口部４４を介して金属基材２１が第１面２１ａ側からエッチングされて、基材穴３０が形成される。第２面側樹脂層開口部４７の壁面４８は、基材穴３０の壁面３１よりも貫通孔２５の内側に配置される。【選択図】図５
2015129334.tif 000002
【特許請求の範囲】
【請求項１】
複数の貫通孔を有し、前記貫通孔を介して基板に蒸着材料を蒸着するために使用される積層マスクの製造方法において、
第１面と、前記第１面とは反対側に設けられるとともに蒸着時には前記基板側に配置される第２面とを有する金属基材を準備する工程と、
前記金属基材の前記第１面に第１面側樹脂層を設けると共に、当該金属基材の前記第２面に第２面側樹脂層を設ける工程と、
前記第１面側樹脂層および前記第２面側樹脂層を露光して現像することにより、前記第１面側樹脂層に第１面側樹脂層開口部を形成すると共に、前記第２面側樹脂層に第２面側樹脂層開口部を形成する工程と、
前記第１面側樹脂層開口部を介して前記金属基材を前記第１面側からエッチングする工程であって、当該金属基材に、前記第２面側樹脂層開口部に連通して当該第２面側樹脂層開口部とともに前記貫通孔を画成する基材穴を形成する工程と、を備え、
前記第２面側樹脂層開口部の壁面は、前記基材穴の壁面よりも前記貫通孔の内側に配置されることを特徴とする積層マスクの製造方法。
【請求項２】
前記第１面側樹脂層開口部は、前記基材穴に連通して当該基材穴および前記第２面側樹脂層開口部とともに前記貫通孔を画成することを特徴とする請求項１に記載の積層マスクの製造方法。
【請求項３】
前記第１面側樹脂層および前記第２面側樹脂層は、耐アルカリ性を有していることを特徴とする請求項１または２に記載の積層マスクの製造方法。
【請求項４】
前記第１面側樹脂層開口部および前記第２面側樹脂層開口部を形成する工程の後、前記金属基材を前記第１面側からエッチングする工程の前に、前記第２面側樹脂層の前記金属基材側とは反対側の面に、保護フィルムが設けられることを特徴とする請求項１乃至３のいずれかに記載の積層マスクの製造方法。
【請求項５】
前記保護フィルムは、ＵＶ光を照射することにより前記第２面側樹脂層から剥離可能であることを特徴とする請求項４に記載の積層マスクの製造方法。
【請求項６】
前記第１面側樹脂層開口部および前記第２面側樹脂層開口部を形成する工程の後、前記金属基材を前記第１面側からエッチングする工程の前に、前記第２面側樹脂層の欠陥部にレーザ光を照射して当該欠陥部を除去することにより前記第２面側樹脂層開口部の輪郭を修正することを特徴とする請求項１乃至５のいずれかに記載の積層マスクの製造方法。
【請求項７】
前記第１面側樹脂層および前記第２面側樹脂層は、アジド化合物を含むゴム系感光性樹脂またはアクリル系ネガ型感光性樹脂により形成されることを特徴とする請求項１乃至６のいずれかに記載の積層マスクの製造方法。
【請求項８】
前記金属基材を前記第１面側からエッチングする際、前記貫通孔が形成される領域における前記第１面側樹脂層が除去されることを特徴とする請求項１に記載の積層マスクの製造方法。
【請求項９】
前記金属基材を前記第１面側からエッチングする際、前記基材穴の壁面の先端縁は、当該基材穴に隣り合う他の前記基材穴の壁面の先端縁と合流することを特徴とする請求項８に記載の積層マスクの製造方法。
【請求項１０】
前記第２面側樹脂層をエッチングする工程の後、前記金属基材を前記第１面側からエッチングする工程の前に、前記第２面側樹脂層開口部を介して前記金属基材を前記第２面側からエッチングし、当該金属基材の当該第２面側に基材凹部を形成する工程を更に備え、
前記金属基材を前記第１面側からエッチングする工程において、前記基材穴は、前記基材凹部を包含するように形成されることを特徴とする請求項１乃至９のいずれかに記載の積層マスクの製造方法。
【請求項１１】
複数の貫通孔を有し、前記貫通孔を介して基板に蒸着材料を蒸着するために使用される積層マスクにおいて、
第１面と、前記第１面とは反対側に設けられるとともに蒸着時には前記基板側に配置される第２面とを有する金属基材と、
前記金属基材の前記第２面に設けられた第２面側樹脂層と、を備え、
前記金属基材は、基材穴を有し、
前記第２面側樹脂層は、前記基材穴に連通して当該基材穴とともに前記貫通孔を画成する第２面側樹脂層開口部を有し、
前記第２面側樹脂層開口部の壁面は、前記基材穴の壁面よりも前記貫通孔の内側に配置され、
前記第２面側樹脂層は、アジド化合物を含むゴム系感光性樹脂またはアクリル系ネガ型感光性樹脂により形成されていることを特徴とする積層マスク。
【請求項１２】
前記金属基材の前記第１面に設けられた第１面側樹脂層を更に備え、
前記第１面側樹脂層は、前記基材穴に連通して当該基材穴および前記第２面側樹脂層開口部とともに前記貫通孔を画成する第１面側樹脂層開口部を有し、
前記第１面側樹脂層は、前記第２面側樹脂層と同一の材料により形成され、
前記第２面側樹脂層開口部の壁面は、前記第１面側樹脂層開口部の壁面より前記貫通孔の内側に配置されていることを特徴とする請求項１１に記載の積層マスク。
【請求項１３】
前記第１面側樹脂層および前記第２面側樹脂層は、耐アルカリ性を有していることを特徴とする請求項１１または１２に記載の積層マスク。
【請求項１４】
前記基材穴の壁面の先端縁は、当該基材穴に隣り合う他の前記基材穴の壁面の先端縁と合流していることを特徴とする請求項１１乃至１３のいずれかに記載の積層マスク。
【請求項１５】
請求項１１乃至１４のいずれかに記載の前記積層マスクと、
前記第２面側樹脂層の前記金属基材側とは反対側の面に設けられた保護フィルムと、を備えたことを特徴とする保護フィルム付き積層マスク。
【請求項１６】
前記保護フィルムは、ＵＶ光を照射することにより前記第２面側樹脂層から剥離可能であることを特徴とする請求項１５に記載の保護フィルム付き積層マスク。
【発明の詳細な説明】
【技術分野】
【０００１】
本発明は、所望のパターンに設けられた複数の貫通孔を介して基板に蒸着材料を蒸着するために使用される積層マスクの製造方法に係り、とりわけ、蒸着のパターニング精度を向上できる積層マスクの製造方法に関する。また、本発明は、所望のパターンに設けられた複数の貫通孔を介して基板に蒸着材料を蒸着するために使用される積層マスクおよび保護フィルム付き積層マスクに係り、とりわけ、蒸着のパターニング精度を向上できる積層マスクおよび保護フィルム付き積層マスクに関する。
【背景技術】
【０００２】
従来、所望のパターンで配列された貫通孔を含む蒸着用のマスクを用い、所望のパターンで薄膜を形成する方法が知られている。そして、昨今においては、例えば有機ＥＬ表示装置の製造時において有機材料を基板上に蒸着する場合等、極めて高価な材料を成膜する際に蒸着が用いられることがある。なお、蒸着用のマスクは、一般的に、フォトリソグラフィー技術を用いたエッチングによって金属板に貫通孔を形成することにより、製造され得る（例えば、特許文献１）。
【０００３】
蒸着用のマスクを用いて蒸着材料を基板に成膜する場合、蒸着材料は、貫通孔の形状に沿って基板上に蒸着され、基板上に画素が形成される。
【先行技術文献】
【特許文献】
【０００４】
【特許文献１】特開２００４−３９３１９号公報
【発明の概要】
【発明が解決しようとする課題】
【０００５】
ところで、蒸着用のマスクの金属板に貫通孔をエッチングにより形成する場合、貫通孔を形成する位置にゴミなどの障害物が存在していると、金属板の材料が残存して欠陥部が形成され、貫通孔に不具合が生じ得る。すなわち、形成される貫通孔が、所望の形状より小さくなるという不具合や、所望の位置に貫通孔が形成されないという不具合が生じる場合がある。この場合、金属板の欠陥部にレーザ光を照射して欠陥部の金属材料を昇華させて除去し、貫通孔の平面形状を所望の形状に修正するという対策が考えられ得る。
【０００６】
しかしながら、レーザ光を金属板の欠陥部に照射する場合、欠陥部を精度良く除去することは困難である。このため、貫通孔の形状の精度が低下し、蒸着のパターニングの精度の向上が困難になっているという問題がある。
【０００７】
本発明は、このような点を考慮してなされたものであり、蒸着のパターニング精度を向上できる積層マスクの製造方法、積層マスクおよび保護フィルム付き積層マスクを提供することを目的とする。
【課題を解決するための手段】
【０００８】
本発明は、
複数の貫通孔を有し、前記貫通孔を介して基板に蒸着材料を蒸着するために使用される積層マスクの製造方法において、
第１面と、前記第１面とは反対側に設けられるとともに蒸着時には前記基板側に配置される第２面とを有する金属基材を準備する工程と、
前記金属基材の前記第１面に第１面側樹脂層を設けると共に、当該金属基材の前記第２面に第２面側樹脂層を設ける工程と、
前記第１面側樹脂層および前記第２面側樹脂層を露光して現像することにより、前記第１面側樹脂層に第１面側樹脂層開口部を形成すると共に、前記第２面側樹脂層に第２面側樹脂層開口部を形成する工程と、
前記第１面側樹脂層開口部を介して前記金属基材を前記第１面側からエッチングする工程であって、当該金属基材に、前記第２面側樹脂層開口部に連通して当該第２面側樹脂層開口部とともに前記貫通孔を画成する基材穴を形成する工程と、を備え、
前記第２面側樹脂層開口部の壁面は、前記基材穴の壁面よりも前記貫通孔の内側に配置されることを特徴とする積層マスクの製造方法、
を提供する。
【０００９】
本発明による積層マスクの製造方法において、前記第１面側樹脂層開口部は、前記基材穴に連通して当該基材穴および前記第２面側樹脂層開口部とともに前記貫通孔を画成する、ようにしてもよい。
【００１０】
本発明による積層マスクの製造方法において、前記第１面側樹脂層および前記第２面側樹脂層は、耐アルカリ性を有している、ようにしてもよい。
【００１１】
本発明による積層マスクの製造方法において、前記第１面側樹脂層開口部および前記第２面側樹脂層開口部を形成する工程の後、前記金属基材を前記第１面側からエッチングする工程の前に、前記第２面側樹脂層の前記金属基材側とは反対側の面に、保護フィルムが設けられる、ようにしてもよい。
【００１２】
本発明による積層マスクの製造方法において、前記保護フィルムは、ＵＶ光を照射することにより前記第２面側樹脂層から剥離可能である、ようにしてもよい。
【００１３】
本発明による積層マスクの製造方法において、前記第１面側樹脂層開口部および前記第２面側樹脂層開口部を形成する工程の後、前記金属基材を前記第１面側からエッチングする工程の前に、前記第２面側樹脂層の欠陥部にレーザ光を照射して当該欠陥部を除去することにより前記第２面側樹脂層開口部の輪郭を修正する、ようにしてもよい。
【００１４】
本発明による積層マスクの製造方法において、前記第１面側樹脂層および前記第２面側樹脂層は、アジド化合物を含むゴム系感光性樹脂またはアクリル系ネガ型感光性樹脂により形成される、ようにしてもよい。
【００１５】
本発明による積層マスクの製造方法において、前記金属基材を前記第１面側からエッチングする際、前記貫通孔が形成される領域における前記第１面側樹脂層が除去される、ようにしてもよい。
【００１６】
本発明による積層マスクの製造方法において、前記金属基材を前記第１面側からエッチングする工程において、前記基材穴の壁面の先端縁は、当該基材穴に隣り合う他の前記基材穴の壁面の先端縁と合流する、ようにしてもよい。
【００１７】
本発明による積層マスクの製造方法において、前記第２面側樹脂層をエッチングする工程の後、前記金属基材を前記第１面側からエッチングする工程の前に、前記第２面側樹脂層開口部を介して前記金属基材を前記第２面側からエッチングし、当該金属基材の当該第２面側に基材凹部を形成する工程を更に備え、前記金属基材を前記第１面側からエッチングする工程において、前記基材穴は、前記基材凹部を包含するように形成される、ようにしてもよい。
【００１８】
本発明は、
複数の貫通孔を有し、前記貫通孔を介して基板に蒸着材料を蒸着するために使用される積層マスクにおいて、
第１面と、前記第１面とは反対側に設けられるとともに蒸着時には前記基板側に配置される第２面とを有する金属基材と、
前記金属基材の前記第２面に設けられた第２面側樹脂層と、を備え、
前記金属基材は、基材穴を有し、
前記第２面側樹脂層は、前記基材穴に連通して当該基材穴とともに前記貫通孔を画成する第２面側樹脂層開口部を有し、
前記第２面側樹脂層開口部の壁面は、前記基材穴の壁面よりも前記貫通孔の内側に配置され、
前記第２面側樹脂層は、アジド化合物を含むゴム系感光性樹脂またはアクリル系ネガ型感光性樹脂により形成されていることを特徴とする積層マスク、
を提供する。
【００１９】
本発明による積層マスクにおいて、前記金属基材の前記第１面に設けられた第１面側樹脂層を更に備え、前記第１面側樹脂層は、前記基材穴に連通して当該基材穴および前記第２面側樹脂層開口部とともに前記貫通孔を画成する第１面側樹脂層開口部を有し、前記第１面側樹脂層は、前記第２面側樹脂層と同一の材料により形成され、前記第２面側樹脂層開口部の壁面は、前記第１面側樹脂層開口部の壁面より前記貫通孔の内側に配置されている、ようにしてもよい。
【００２０】
本発明による積層マスクにおいて、前記第１面側樹脂層および前記第２面側樹脂層は、耐アルカリ性を有している、ようにしてもよい。
【００２１】
本発明による積層マスクにおいて、前記基材穴の壁面の先端縁は、当該基材穴に隣り合う他の前記基材穴の壁面の先端縁と合流している、ようにしてもよい。
【００２２】
本発明は、
上述した前記積層マスクと、
前記第２面側樹脂層の前記金属基材側とは反対側の面に設けられた保護フィルムと、を備えたことを特徴とする保護フィルム付き積層マスク、
を提供する。
【００２３】
本発明による保護フィルム付き積層マスクにおいて、前記保護フィルムは、ＵＶ光を照射することにより前記第２面側樹脂層から剥離可能である、ようにしてもよい。
【発明の効果】
【００２４】
本発明によれば、蒸着のパターニング精度を向上できる。
【図面の簡単な説明】
【００２５】
【図１】図１は、本発明の一実施の形態を説明するための図であって、積層マスクを含む積層マスク装置の一例を示す概略平面図である。
【図２】図２は、図１に示す積層マスク装置を用いて蒸着する方法を説明するための図である。
【図３】図３は、図１に示す積層マスクを示す平面図である。
【図４】図４は、図３に示す積層マスクの部分拡大平面図である。
【図５】図５は、図４のＩ−Ｉ線に沿った断面に相当する図であって、保護フィルム付き積層マスクを示す断面図である。
【図６】図６は、図５に示す保護フィルム付き積層マスクを積層マスク装置のフレームに溶接する状態を示す断面図である。
【図７】図７は、保護フィルムを積層マスクから剥離する状態を示す断面図である。
【図８】図８は、図１に示す積層マスクの製造方法の一例を全体的に説明するための模式図である。
【図９】図９は、積層マスクの製造方法の一例を説明するための図であって、金属板を示す図である。
【図１０】図１０は、積層マスクの製造方法の一例を説明するための図であって、積層体に第１面側樹脂層および第２面側樹脂層が形成される工程を説明するための図である。
【図１１】図１１は、積層マスクの製造方法の一例を説明するための図であって、樹脂層が露光される工程を説明するための図である。
【図１２】図１２は、積層マスクの製造方法の一例を説明するための図であって、樹脂層が現像される工程を説明するための図である。
【図１３】図１３は、積層マスクの製造方法の一例を説明するための図であって、金属板が第２面側からエッチングされる工程を説明するための図である。
【図１４】図１４は、積層マスクの製造方法の一例を説明するための図であって、保護フィルムが設けられる工程を説明するための図である。
【図１５】図１５は、積層マスクの製造方法の一例を説明するための図であって、金属板が第１面側からエッチングされる工程を説明するための図である。
【図１６】図１６は、図５に示す保護フィルム付き積層マスクの変形例を示す断面図である。
【発明を実施するための形態】
【００２６】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２７】
図１〜図１５は本発明による一実施の形態を説明するための図である。以下の実施の形態およびその変形例では、有機ＥＬディスプレイ装置を製造する際に有機発光材料などの蒸着材料を、後述する複数の貫通孔を介して所望のパターンでガラス基板上に蒸着するために使用される積層マスク、保護フィルム付き積層マスクおよび積層マスクの製造方法を例にあげて説明する。ただし、このような適用に限定されることなく、種々の用途に用いられる積層マスク、保護フィルム付き積層マスクおよび積層マスクの製造方法に対し、本発明を適用することができる。
【００２８】
なお、本明細書において、「板」、「シート」、「フィルム」の用語は、呼称の違いのみに基づいて、互いから区別されるものではない。例えば、「板」はシートやフィルムと呼ばれ得るような部材も含む概念であり、したがって、例えば「金属板」は、「金属シート」や「金属フィルム」と呼ばれる部材と呼称の違いのみにおいて区別され得ない。
【００２９】
また、「板面（シート面、フィルム面）」とは、対象となる板状（シート状、フィルム状）の部材を全体的かつ大局的に見た場合において対象となる板状部材（シート状部材、フィルム状部材）の平面方向と一致する面のことを指す。また、板状（シート状、フィルム状）の部材に対して用いる法線方向とは、当該部材の板面（シート面、フィルム面）に対する法線方向のことを指す。
【００３０】
さらに、本明細書において用いる、形状や幾何学的条件並びにそれらの程度を特定する、例えば、「平行」、「直交」、「同一」、「同心」等の用語や長さや角度の値等については、厳密な意味に縛られることなく、同様の機能を期待し得る程度の範囲を含めて解釈することとする。
【００３１】
まず、製造方法対象となる積層マスクを含む積層マスク装置の一例について、主に図１〜図５を参照して説明する。ここで、図１は、積層マスクを含む積層マスク装置の一例を示す概略平面図であり、図２は、図１に示す積層マスク装置の使用方法を説明するための図であり、図３は、図１に示す積層マスクを示す平面図である。図４は、積層マスクの部分拡大平面図であり、図５は、図４のＩ−Ｉ線に沿った断面に相当する図である。
【００３２】
図１および図２に示された積層マスク装置１０は、開口部１５ａを有し、枠状に形成された金属製のフレーム１５（金属枠体）と、フレーム１５の開口部１５ａ上に積層マスク２０の幅方向（長手方向に直交する方向、横方向）に並列配置された帯状の複数の積層マスク２０と、を備えている。このうち積層マスク２０は、概略的にはシート状に形成されており、金属板２１と、金属板２１のフレーム１５の側の面に設けられた第１面側樹脂層４３と、金属板２１のフレーム１５の側とは反対側の面に設けられた第２面側樹脂層４６と、を有している（図５、図６参照）。このような積層マスク２０には、多数の貫通孔２５が設けられている。この積層マスク装置１０は、図２に示すように、積層マスク２０の第２面側樹脂層４６が蒸着対象物である基板、例えばガラス基板９２に対面するようにして蒸着装置９０内に支持され、ガラス基板９２への蒸着材料の蒸着に使用される。
【００３３】
蒸着装置９０内では、フレーム１５の開口部１５ａ内にガラス基板９２が配置され、不図示の磁石からの磁力によって、積層マスク２０と、ガラス基板９２とが密着するようになる。蒸着装置９０内には、この積層マスク装置１０を挟んだガラス基板９２の下方に、蒸着材料（一例として、有機発光材料）９８を収容するるつぼ９４と、るつぼ９４を加熱するヒータ９６とが配置されている。るつぼ９４内の蒸着材料９８は、ヒータ９６からの加熱により、気化または昇華してガラス基板９２の表面に付着するようになる。上述したように、積層マスク２０には多数の貫通孔２５が形成されており、蒸着材料９８はこの貫通孔２５を介してガラス基板９２に付着する。この結果、積層マスク２０の貫通孔２５の位置に対応した所望のパターンで、蒸着材料９８がガラス基板９２の表面に成膜される。
【００３４】
図１および図３に示すように、本実施の形態において、積層マスク２０は、平面視において帯状の略四角形形状、さらに正確には平面視において帯状の略矩形状の輪郭を有している。積層マスク２０は、積層マスク２０の長手方向に配列され、規則的な配列で複数の貫通孔２５が形成された複数の有効領域２２と、各有効領域２２を取り囲む周囲領域２３と、を含んでいる。このうち周囲領域２３は、基板へ蒸着されることを意図された蒸着材料が通過する領域ではない。例えば、有機ＥＬディスプレイ装置用の有機発光材料の蒸着に用いられる積層マスク２０においては、有効領域２２は、有機発光材料が蒸着して画素を形成するようになる基板（ガラス基板９２）上の区域、すなわち、作製された有機ＥＬディスプレイ装置用基板の表示面をなすようになる基板上の区域に対面する、積層マスク２０内の領域のことである。ただし、種々の目的から、周囲領域２３に貫通孔や凹部が形成されていてもよい。図１に示された例において、各有効領域２２は、平面視において略四角形形状、さらに正確には平面視において略矩形状の輪郭を有している。
【００３５】
図示された例において、複数の有効領域２２は、積層マスク２０の長手方向に沿って所定の間隔を空けて配置されている。このような複数の有効領域２２を含む積層マスク２０が、その幅方向に配列されて、図１に示す積層マスク装置１０が構成されている。一つの有効領域２２が一つの有機ＥＬディスプレイ装置に対応するようになっており、図１に示す積層マスク装置１０においては、多面付蒸着が可能となっている。
【００３６】
図４に示すように、図示された例において、各有効領域２２に形成された複数の貫通孔２５は、当該有効領域２２において、互いに直交する二方向に沿ってそれぞれ所定のピッチで配列されている。図４には、各貫通孔２５が、平面視で、略四角形形状、さらに正確には平面視において略矩形状の輪郭を有している例を示している。より具体的には、後述する第１面側樹脂層４３の第１面側樹脂層開口部４４、基材穴３０および第２面側樹脂層４６の第２面側樹脂層開口部４７が、それぞれ、平面視で、略四角形形状あるいは略矩形形状の輪郭を有し、各貫通孔２５に、互いに連通した第１面側樹脂層開口部４４、基材穴３０および第２面側樹脂層開口部４７が一つずつ形成されている。
【００３７】
積層マスク２０に形成された貫通孔２５の一例について、図４および図５を主に参照して更に詳述する。
【００３８】
図４は、積層マスク２０を第１面２０ａ側から示す部分平面図である。また、図５は、図４のＩ−Ｉ線に沿った断面に相当する図である。
【００３９】
図４および図５に示すように、積層マスク２０は、第１面２１ａと、第１面２１ａとは反対側に設けられた第２面２１ｂと、を有する金属板（金属基材）２１と、金属板２１の第１面２１ａに設けられた第１面側樹脂層４３と、金属板２１の第２面２１ｂに設けられた第２面側樹脂層４６と、を有している。このうち金属板２１の第２面２１ｂは、蒸着時（すなわち、蒸着装置９０内に取り付けられた際）には、ガラス基板９２の側に配置される。
【００４０】
金属板２１は、３６％Ｎｉインバー材により形成することができ、金属板２１の厚さは、例えば、１０μｍ〜１００μｍとすることが好適である。
【００４１】
第１面側樹脂層４３および第２面側樹脂層４６は、金属板２１のエッチング時にマスク（あるいはレジスト）として機能する。このため、第１面側樹脂層４３および第２面側樹脂層４６は、金属板２１をエッチングする際に使用される塩化鉄第二水溶液等のエッチング液に対する耐エッチング性、金属板２１との密着性を有していることが好適である。また、第１面側樹脂層４３および第２面側樹脂層４６は、ガラス基板９２への蒸着を行った後に、積層マスクを洗浄するために使用されるアルカリ洗浄液に対する耐アルカリ性を有していることが好ましい。この場合、積層マスクをアルカリ洗浄液で洗浄する場合においても、第１面側樹脂層４３および第２面側樹脂層４６が除去されることを防止できる。すなわち、第１面側樹脂層４３および第２面側樹脂層４６を、永久レジストとして機能させることができる。さらに、第１面側樹脂層４３および第２面側樹脂層４６は、エッチング後の金属板２１を支持して金属板２１（とりわけ多数の貫通孔２５が形成された有効領域２２）の変形を抑制することもできる。なお、第１面側樹脂層４３および第２面側樹脂層４６は、後述するＹＡＧレーザ光Ｌ１に対して透過性を有していることが好ましい。
【００４２】
このような第１面側樹脂層４３および第２面側樹脂層４６は、同一の材料により形成することができ、その材料としては、上述した耐エッチング性、密着性、耐アルカリ性およびレーザ光透過性を有している材料が好適である。例えば、第１面側樹脂層４３および第２面側樹脂層４６は、アジド化合物を含むゴム系感光性材料またはアクリル系ネガ型感光性樹脂により形成されていることが好ましい。このような感光性材料としては、例えば、東京応化工業製のＯＭＲ８３を使用することができる。また、第１面側樹脂層４３および第２面側樹脂層４６の厚さは、例えば、１μｍ〜１０μｍ、特に３μｍとすることが好適である。この場合、後述するように、積層マスク２０を積層マスク装置１０のフレーム１５にスポット溶接する際、金属板２１とフレーム１５との間に第１面側樹脂層４３が介在されているが、この場合であっても、金属板２１をフレーム１５に確実にスポット溶接することができる。また、ガラス基板９２上の貫通孔２５に対面する領域内に、蒸着材料９８をムラ無く蒸着することができ、蒸着材料９８の利用効率を効果的に改善しながら所望のパターンでの蒸着を安定して高精度に実施することができる。さらに、本実施の形態による積層マスク２０の熱膨張率を、積層マスク装置１０のフレーム１５と略同一とすることができる。すなわち、第１面側樹脂層４３および第２面側樹脂層４６が厚く形成される場合には、第１面側樹脂層４３および第２面側樹脂層４６の熱膨張率の影響が大きくなり得るが、第１面側樹脂層４３および第２面側樹脂層４６が薄く形成される場合には、第１面側樹脂層４３および第２面側樹脂層４６の熱膨張率の影響を小さくすることができる。このため、積層マスク２０の熱膨張率を、積層マスク装置１０のフレーム１５の熱膨張率と略同一にすることができる。
【００４３】
複数の貫通孔２５は、積層マスク２０の法線方向に沿った一方の側となる第１面２０ａと、積層マスク２０の法線方向に沿った他方の側となる第２面２０ｂと、の間を延びるとともに、第１面側樹脂層４３および第２面側樹脂層４６を貫通している。すなわち、貫通孔２５は積層マスク２０を貫通している。
【００４４】
図示された例では、後に詳述するように、金属板２１の第１面２１ａの側に基材穴３０が設けられている。すなわち、積層マスク２０の法線方向における一方の側となる金属板２１の第１面２１ａの側から金属板２１にエッチングによって基材穴３０が形成されている。この基材穴３０は貫通孔２５を形成している。
【００４５】
図５に示すように、積層マスク２０の法線方向における一方の側から他方の側へ向けて、すなわち、積層マスク２０の第１面２０ａの側から第２面２０ｂの側へ向けて、積層マスク２０の法線方向に沿った各位置における積層マスク２０の板面に沿った断面での各基材穴３０の断面積は、しだいに小さくなっていく。言い換えると、積層マスク２０の法線方向に沿った断面において、積層マスク２０の法線方向に沿った各位置における積層マスク２０の板面に沿った各基材穴３０の幅は、積層マスク２０の第１面２０ａの側から第２面２０ｂの側に向けて、しだいに小さくなっていく。とりわけ図示された例では、積層マスク２０の第１面２０ａの側から第２面２０ｂの側に向け、各基材穴３０の断面積は、小さくなるように変化し続けている。
【００４６】
第１面側樹脂層４３は、貫通孔２５を画成する第１面側樹脂層開口部４４を有している。第１面側樹脂層開口部４４は、基材穴３０に略同心状に接続されており、第１面側樹脂層開口部４４の壁面４５は、積層マスク２０の法線方向に沿って延びるように形成されている。また、第１面側樹脂層開口部４４の平面視での輪郭は、金属板２１の第１面２１ａ上における基材穴３０の輪郭より小さくなっている。
【００４７】
第２面側樹脂層４６は、貫通孔２５を画成する第２面側樹脂層開口部４７を有している。第２面側樹脂層開口部４７は、基材穴３０に略同心状に接続されており、第２面側樹脂層開口部４７の壁面４８は、積層マスク２０の法線方向に沿って延びるように形成されている。また、第２面側樹脂層開口部４７の壁面４８は、第１面側樹脂層開口部４４の壁面４５、基材穴３０の壁面３１よりも貫通孔２５の内側に配置されている。言い換えると、図５に示す断面図においては、第２面側樹脂層４６が貫通孔２５内に突出するように形成されている。このようにして、第２面側樹脂層開口部４７が、貫通孔２５の最小断面積を持つ部分となっており、後述する金属板２１の貫通部４２における断面積よりも小さい断面積を有している。
【００４８】
図５に示すように、貫通孔２５は、積層マスク２０の第１面２０ａの側から形成された先細りする基材穴３０と、第１面側樹脂層開口部４４および第２面側樹脂層開口部４７とが接続することによって、画成されている。図４および図５に示すように、図示された例では、一つの貫通孔２５に対して、基材穴３０、第１面側樹脂層開口部４４および第２面側樹脂層開口部４７がそれぞれ一つずつ形成されている。したがって、一つの基材穴３０と、当該基材穴３０に対応して設けられた第１面側樹脂層開口部４４および第２面側樹脂層開口部４８が接続することにより、各貫通孔２５が形成されている。
【００４９】
なお、図５に示すように、基材穴３０の壁面３１と、金属板２１の第２面２１ｂとは、周状の接続部４１を介して接続されている。接続部４１は、積層マスクの法線方向に対して傾斜した基材穴３０の壁面３１と、第２面２１ｂとが合流する合流線によって、画成されている。そして、接続部４１は、金属板２１の領域内において、積層マスク２０の平面視における貫通孔２５の面積が最も小さくなる貫通部４２を画成する。
【００５０】
図５に示すように、積層マスク２０の第１面２０ａ上において、隣り合う二つの貫通孔２５は、積層マスク２０の板面に沿って互いから離間している。すなわち、後述する製造方法のように、積層マスク２０の第１面２０ａに対応するようになる金属板２１の第１面２１ａ側から当該金属板２１をエッチングして基材穴３０を形成する場合、隣り合う二つの基材穴３０の間に金属板２１の第１面２１ａが残存するようになる。
【００５１】
隣り合う二つの貫通孔２５が積層マスク２０の板面に沿って互いから離間しているため、積層マスクの強度を向上させることができる。このことにより、積層マスク２０をフレーム１５に張設した場合における積層マスク２０の有効領域２２内での変形を効果的に抑制することができ、これにより、所望のパターンでの蒸着を効果的に実施することができる。また、この場合、後述する長尺金属板７１の搬送や切断、後述する保護フィルム８４の除去、フレーム１５への取付といった取り扱い処理中に、多数の貫通孔２５が形成された有効領域２２の変形を効果的に抑制することができる。
【００５２】
図２に示すようにして積層マスク装置１０が蒸着装置９０に収容された場合、図５に二点鎖線で示すように、積層マスク２０の第１面側樹脂層４３が蒸着材料９８を保持したるつぼ９４側に位置し、積層マスク２０の第２面側樹脂層４６がガラス基板９２に対面する。したがって、蒸着材料９８は、まず、第１面側樹脂層開口部４４を通過し、続いて、次第に断面積が小さくなっていく基材穴３０を通過し、その後、第２面側樹脂層開口部４７を通過してガラス基板９２に付着する。
【００５３】
基材穴３０は、後に詳述するように、金属板２１の第１面２１ａをエッチングすることにより形成される。エッチングによって形成される穴（または凹部）の壁面は、一般的に、浸食方向に向けて凸となる曲面状となる。したがって、エッチングによって形成された穴の壁面は、エッチングの開始側となる領域において切り立ち、エッチングの開始側とは反対側となる領域、すなわち穴の最も深い側においては、金属板２１の法線方向に対して比較的に大きく傾斜するようになる。
【００５４】
上述したように、本実施の形態では、貫通孔２５が各有効領域２２において所定のパターンで配置されている。一例として、積層マスク２０（積層マスク装置１０）が携帯電話やデジタルカメラ等のディスプレイ（２〜５インチ程度）を作製するために用いられる場合、貫通孔２５の配列ピッチＰは、５８μｍ（４４０ｐｐｉ）以上２５４μｍ（１００ｐｐｉ）以下程度とすることができる。なお、カラー表示を行いたい場合には、貫通孔２５が配列されている方向に沿って積層マスク２０（積層マスク装置１０）とガラス基板９２とを少しずつ相対移動させ、赤色用の有機発光材料、緑色用の有機発光材料および青色用の有機発光材料を順に蒸着させていってもよい。また、積層マスク２０（積層マスク装置１０）が携帯電話のディスプレイを作製するために用いられる場合、各貫通孔２５が配列されている方向に沿った幅（スリット幅）Ｗは、２８μｍ以上８４μｍ以下程度とすることができる。
【００５５】
次に、保護フィルム付き積層マスク５０について説明する。
【００５６】
図５に示すように、保護フィルム付き積層マスク５０は、上述した積層マスク２０と、積層マスク２０の第２面側樹脂層４６の金属板２１の側とは反対側の面に貼り付けられた保護フィルム８４と、を有している。このように、積層マスク２０に保護フィルム８４を貼り付けることにより、積層マスク２０の変形、とりわけ多数の貫通孔２５が形成されている有効領域２２の変形を効果的に抑制することができる。
【００５７】
この保護フィルム８４は、後述するように、金属板２１を第２面２１ｂの側からエッチングして基材凹部３５（図１３参照）を形成した後に第２面側樹脂層４６に貼り付けられて、その後に、保護フィルム８４が貼り付けられた状態で金属板２１を第１面２１ａの側からエッチングして基材穴３０を形成することが好適である。すなわち、基材穴３０が形成されると、貫通孔２５の形状または大きさによっては、上述のような取り扱い処理中に、有効領域２２が変形する可能性が生じる。しかしながら、基材穴３０を形成する前に保護フィルム８４が貼り付けられることにより、有効領域２２の変形を効果的に抑制することができる。
【００５８】
保護フィルム８４は、後述する長尺金属板７１をエッチングするエッチング液（例えば、塩化第二鉄水溶液）に対する耐エッチング性を有していることが好適である。このことにより、後述する積層マスク２０の製造時に、基材穴３０を形成する際に、既に形成された基材凹部３５を保護フィルム８４によって封止して基材凹部３５がエッチングされることを防止でき、基材凹部３５の形状が損なわれることを防止できる。
【００５９】
保護フィルム８４は、図６に示すように、保護フィルム基材８４ａと、保護フィルム基材８４ａの一方の面に設けられた粘着層８４ｂと、を有している。このうち粘着層８４ｂが第２面側樹脂層４６に粘着されて、保護フィルム８４が積層マスク２０に貼り付けられる。保護フィルム８４は、ＵＶ光Ｌ４（図７参照）を照射することにより第２面側樹脂層４６から剥離可能であることが好ましい。すなわち、ＵＶ光を照射するまでは、エッチング工程などの間に保護フィルム８４は第２面側樹脂層４６から剥離し得ないが、ＵＶ光を照射した後では、第２面側樹脂層４６から容易に剥離可能になることが好ましい。具体的には、粘着層８４ｂが、ＵＶ光を照射することにより粘着力が低下する材料により形成されていることが好ましい。この場合、積層マスク２０に貼り付けられた保護フィルム８４にＵＶ光を照射することにより、保護フィルム８４を積層マスク２０から容易に剥離することができる。なお、保護フィルム基材８４ａの材料としては、取り扱い処理時に積層マスク２０の有効領域２２が変形することを抑制できる程度の強度を有する材料であればよく、例えば、ポリエチレンテレフタレート（ＰＥＴ）を挙げることができる。また、粘着層８４ｂの材料としては、上述したように、ＵＶ光を照射することにより粘着力が低下する材料であればよく、例えば、アクリル系材料を挙げることができる。
【００６０】
さらに、保護フィルム８４は、ＹＡＧレーザ光Ｌ１（図６参照）に対して透過性を有していることが好適である。この場合、後述するように、保護フィルム８４が貼り付けられた積層マスク２０（保護フィルム付き積層マスク５０）を、積層マスク装置１０のフレーム１５に、レーザ光照射部８５からＹＡＧレーザ光Ｌ１を照射してスポット溶接することができる。
【００６１】
上述したような保護フィルム８４が貼り付けられた積層マスク２０は、積層マスク装置１０のフレーム１５の開口部１５ａ上に並列配置されて、フレーム１５に取り付けられている。フレーム１５は、積層マスク２０が撓むことを防止するように積層マスクを張った状態に保持する。この場合、図２および図６に示すように、積層マスク２０の第１面側樹脂層４３が蒸着材料９８を保持したるつぼ９４側に位置する。
【００６２】
積層マスク２０とフレーム１５とは、例えばスポット溶接により互いに対して固定されている。すなわち、図６に示すように、保護フィルム８４の側に設けられたレーザ光照射部８５からフレーム１５に向けてＹＡＧレーザ光Ｌ１が照射され、照射されたＹＡＧレーザ光Ｌ１が保護フィルム８４および第２面側樹脂層４６を透過し、ＹＡＧレーザ光Ｌ１のエネルギによって金属板２１とフレーム１５に溶接部８６が形成されている。なお、金属板２１とフレーム１５との間には第１面側樹脂層４３が介在されているが、上述したように第１面側樹脂層４３の厚さを小さくすることにより、レーザ光Ｌ１によって金属板２１の溶融された部分とフレーム１５の溶融された部分とを接続して、溶接部８６が第１面側樹脂層４３を貫通し、金属板２１をフレーム１５にスポット溶接することができる。
【００６３】
保護フィルム８４は、溶接が行われた後にＵＶ光が照射されることにより、図７に示すように、保護フィルム８４が金属板２１から剥離される。これにより、フレーム１５には、保護フィルム８４が貼り付けられていない積層マスク２０が取り付けられた状態となる。その後、積層マスク装置１０は、図２に示す蒸着装置９０に取り付けられる。
【００６４】
なお、積層マスク装置１０は、高温雰囲気となる蒸着装置９０の内部に保持される。したがって、積層マスク２０およびフレーム１５は、積層マスク２０やフレーム１５に撓みや熱応力が発生することを防止するため、熱膨張率が低い同一の材料によって形成されていることが好ましい。このような材料として、例えば、３６％Ｎｉインバー材を用いることができる。
【００６５】
以上のような積層マスク２０によれば、貫通孔２５の一部を画成する第２面側樹脂層開口部４８の壁面４８が、第１面側樹脂層開口部４４の壁面４５および基材穴３０の壁面３１よりも貫通孔２５の内側に配置される。この場合、貫通孔２５の最小断面積の部分を、形状精度の良い第２面側樹脂層開口部４７によって画成することができる。すなわち、第２面側樹脂層開口部４７は、露光および現像によって形成することができるため、貫通孔２５の最小断面積の部分を露光および現像によって精度良く形成することができる。このため、貫通孔２５の形状の精度を向上させることができ、蒸着のパターニング精度を向上させることができる。とりわけ、有機ＥＬディスプレイ装置では、高価な蒸着材料９８を高精細なパターンで基板９２上にパターニングすることが所望されている。このため、本実施の形態の積層マスク２０は、有機ＥＬディスプレイ装置を製造するために用いられる積層マスクに特に適している。
【００６６】
また、以上のような積層マスク２０によれば、金属板２１の両面（第１面２１ａおよび第２面２１ｂ）に、第１面側樹脂層４３および第２面側樹脂層４６がそれぞれ形成されている。このことにより、第１面側樹脂層４３および第２面側樹脂層４６によって、金属板２１を両側から支持することができ、金属板２１の反りを防止し、金属板２１の形状を安定させることができる。
【００６７】
また、以上のような保護フィルム付き積層マスク５０によれば、多数の貫通孔２５が形成された有効領域２２が、保護フィルム８４によって支持される。このことにより、有効領域２２の変形を効果的に抑制することができ、ガラス基板９２上に蒸着材料９８を精度良くパターニングすることができる。
【００６８】
次に、このような積層マスク２０の製造方法について、主に図８〜図１５を用いて説明する。
【００６９】
図８には、積層マスク２０を作製するための製造装置６０が示されている。図８に示すように、まず、長尺金属板７１を供給コア６１に巻き取った巻き体６２が準備される。そして、この供給コア６１が回転して巻き体６２が巻き戻されることにより、図８に示すように帯状に延びる長尺金属板７１が供給される。長尺金属板７１に第１面側樹脂層４３および第２面側樹脂層４６が積層されて長尺状の積層体７０が形成される。この積層体７０に貫通孔２５が形成されるとともに保護フィルム８４が貼り付けられて、その後切断されることにより枚葉状の保護フィルム付き積層マスク５０が得られる。したがって、上述したように、長尺金属板７１は、例えば３６％Ｎｉインバー材からなる。ただし、これに限られず、ステンレス、銅、鉄、アルミニウムからなるシートを長尺金属板７１として用いることも可能である。
【００７０】
供給された長尺金属板７１（図９参照）は、搬送ローラ６５によって、エッチング装置（エッチング手段）６４に搬送される。エッチング手段６４によって、図１０〜図１５に示された各処理が施される。
【００７１】
エッチング手段６４においては、まず、巻き戻された長尺金属板７１が表面処理されて、当該長尺金属板７１の第１面７１ａおよび第２面７１ｂが脱脂される。
【００７２】
続いて、図１０に示すように、長尺金属板７１の第１面７１ａ上に第１面側樹脂層４３が形成されるとともに、長尺金属板７１の第２面７１ｂ上に第２面側樹脂層４６が形成される。具体的には、長尺金属板７１の第１面７１ａ上および長尺金属板７１の第２面７１ｂ上に、上述したアジド化合物を含む液状のゴム系感光性材料の感光性材料、または液状のアクリル系ネガ型感光性樹脂の感光性材料が塗布されて硬化される。このようにして、長尺金属板７１上に第１面側樹脂層４３および第２面側樹脂層４６が形成される。なお、アクリル系ネガ型感光性樹脂を用いる場合には、これらの樹脂層は、ドライフィルムレジストを長尺金属板７１の第１面７１ａおよび第２面７１ｂにラミネートして形成することもできる。この場合、ドライフィルムレジストは、２μｍ〜１５μｍの厚さを有し、真空ラミネーターを用いてラミネートされることが好適である。このことにより、ドライフィルムレジストと長尺金属板７１との間に気泡が入ることを防止し、後のエッチング工程において欠陥が生じることを防止できる。また、このようなドライフィルムレジストを用いる場合、露光して現像した後に、１５０度以上の温度でベークすることが好ましい。このことにより、樹脂層の強度を向上させることができるとともに、積層マスクを洗浄するために使用されるアルカリ洗浄液に対する耐アルカリ性を持つことができる。
【００７３】
次に、図１１および図１２に示すように、第１面側樹脂層４３および第２面側樹脂層４６が露光されて現像される。この場合、まず、樹脂層４３、４６のうちの除去したい領域に光を透過させないようにした第１ガラス乾板（第１露光マスク）６７および第２ガラス乾板（第２露光マスク）４８を準備する。続いて、第１ガラス乾板６７が第１面側樹脂層４３の上方に配置され、第２ガラス乾板６８が第２面側樹脂層４６の下方に配置される。この際、第１ガラス乾板６７および第２ガラス乾板６８は、互いに位置合わせされる。次に、露光光Ｌ２を照射して、第１面側樹脂層４３を、第１ガラス乾板６７を介して露光し、第２面側樹脂層４６を、第２ガラス乾板６８を介して露光する（図１１参照）。この際、第１面側樹脂層４３と第２面側樹脂層４６とは、同時に露光することが好適である。その後、第１面側樹脂層４３および第２面側樹脂層４６を炭酸ナトリウム溶液を用いて現像する（図１２参照）。このことにより、樹脂層のうち露光されていない領域が除去されて、第１面側樹脂層４３に所望のパターンで第１面側樹脂層開口部４４が形成されるとともに、第２面側樹脂層４６に所望のパターンで第２面側樹脂層開口部４７が形成される。この際、第１面側樹脂層開口部４４は、積層マスク２０の金属板２１に形成される基材穴３０の平面形状に対応する平面形状を有し、第２面側樹脂層開口部４７は、積層マスク２０の金属板２１に形成される基材凹部３５の平面形状に対応する平面形状を有する。その後、第１面側樹脂層４３および第２面側樹脂層４６がベーク（硬化）される。
【００７４】
なお、ここでは、第１面側樹脂層４３および第２面側樹脂層４６が、ネガ型レジストである例について説明している。しかしながら、このことに限られることはなく、これらの樹脂層４３、４６には、ポジ型レジストを用いてもよい。
【００７５】
次に、図１３に示すように、長尺金属板７１が第２面７１ｂの側からエッチングされる。この場合、長尺金属板７１は、第２面側樹脂層４６をマスクとして、噴射されるエッチング液（例えば塩化第二鉄溶液）によって長尺金属板７１の第２面７１ｂ側からエッチングされる。この結果、図１３に示すように、第２面側樹脂層開口部４７を介して長尺金属板７１がエッチングされ、長尺金属板７１の第２面７１ｂの側に基材凹部３５が形成される。すなわち、長尺金属板７１のうち第２面側樹脂層開口部４７の領域で、エッチング液による浸食が進む。以上のようにして、第２面７１ｂの側から長尺金属板７１に多数の基材凹部３５が形成される。エッチング液による浸食は、長尺金属板７１の法線方向（厚み方向）のみに進むのではなく、第２面側樹脂層開口部４７から長尺金属板７１の板面に沿った方向にも進む。このため、長尺金属板７１の第２面７１ｂ上における基材凹部３５の平面視の輪郭は、第２面側樹脂層開口部４７の輪郭より大きくなる。
【００７６】
なお、積層マスク２０の法線方向に沿った各位置における積層マスク２０の板面に沿った断面での各基材凹部３５の断面積は、積層マスク２０の法線方向における他方の側から一方の側へ向けて、すなわち、積層マスク２０の第２面２０ｂの側から第１面２０ａの側へ向けて、しだいに小さくなっていく。言い換えると、積層マスク２０の法線方向に沿った断面において、積層マスク２０の法線方向に沿った各位置における積層マスク２０の板面に沿った各基材凹部３５の幅は、積層マスク２０の第２面２０ｂの側から第１面２０ａの側に向けて、しだいに小さくなっていく。とりわけ図示された例では、積層マスク２０の第２面２０ｂの側から第１面２０ａの側に向け、各基材凹部３５の断面積は、小さくなるように変化し続けている。なお、基材凹部３５は、平面視で、対応する基材穴３０および第２面側樹脂層開口部４７と同様な形状（本実施の形態では、略四角形形状あるいは略矩形形状の輪郭）を有していることが好適である。
【００７７】
ここで、第２面側樹脂層４６に形成された第２面側樹脂層開口部４７の輪郭に不具合が生じている場合には、第２面側樹脂層開口部４７の輪郭を修正することができる。すなわち、第２面側樹脂層開口部４７の輪郭を検査し、第２面側樹脂層開口部４７が形成されるべき領域に第２面側樹脂層４６の材料が残存して欠陥部４９が形成されている場合、当該欠陥部４９にＹＡＧレーザ光Ｌ３を照射して当該欠陥部４９の材料を昇華させて欠陥部４９を除去することができる。このことにより、第２面側樹脂層開口部４７の輪郭を修正することができ、第２面側樹脂層開口部４７の輪郭の精度を向上させるとともに歩留まりを向上させることができる。このようなレーザ光照射による修正は、第２面側樹脂層開口部４７が形成されるべき領域の一部に第２面側樹脂層４６の材料が残存している場合（すなわち、第２面側樹脂層開口部４７の輪郭が所望の輪郭より小さい場合）に行うことができると共に、第２面側樹脂層開口部４７が形成されるべき領域の全てに第２面側樹脂層４６の材料が残存している場合（すなわち、形成されるべき第２面側樹脂層開口部４７が形成されていない場合）にも行うことができる。
【００７８】
その後、図１４に示すように、第２面側樹脂層４６の長尺金属板７１の側とは反対側の面上に、保護フィルム８４が貼り付けられる。このことにより、保護フィルム８４によって、上記のように形成された基材凹部３５が被覆される。すなわち、エッチング液に対する耐エッチング性を有した保護フィルム８４によって、基材凹部３５が封止される。この保護フィルム８４は、長尺金属板７１の第２面７１ｂに以下の工程で使用されるエッチング液が入り込まないように貼り付けられることが好ましい。
【００７９】
次に、図１５に示すように、長尺金属板７１に対して第２回目のエッチングが行われ、長尺金属板７１が第１面７１ａの側からエッチングされる。この場合、長尺金属板７１は、第１面側樹脂層４３をマスクとして、噴射されるエッチング液（例えば、塩化第二鉄水溶液）によって長尺金属板７１の第１面７１ａの側からエッチングされる。この結果、図１５に示すように、第１面側樹脂層開口部４４を介して長尺金属板７１の第１面７１ａがエッチングされ、長尺金属板７１に基材穴３０が形成される。すなわち、第１面側樹脂層開口部４４の領域で、エッチング液による浸食が進む。このようにして、第１面７１ａの側から長尺金属板７１に多数の基材穴３０が形成される。エッチング液による浸食は、長尺金属板７１の法線方向（厚み方向）のみに進むのではなく、第１面側樹脂層開口部４４から長尺金属板７１の板面に沿った方向にも進む。このため、長尺金属板７１の第１面７１ａ上における基材穴３０の平面視の輪郭は、第１面側樹脂層開口部４４の輪郭よりも大きくなる。
【００８０】
この第１面７１ａの側からのエッチングは、エッチングにより形成される基材穴３０が、第２面側樹脂層４６に達するまで行われる。このことにより、互いに連通した基材穴３０と第２面側樹脂層開口部４７とによって画成される貫通孔２５が形成される。この際、基材穴３０は基材凹部３５を包含するように形成され、基材凹部３５は残存しなくなる。
【００８１】
また、上述したように基材凹部３５を形成した後に第１面７１ａの側から第２回目のエッチングを行うことにより、基材穴３０の形状の精度を向上させることができる。すなわち、基材凹部３５を形成することなく、第１面７１ａの側からエッチングをして基材穴３０を形成する場合、基材穴３０が第２面側樹脂層４６に達すると、基材穴３０が、積層マスク２０の板面に沿った方向に急速に拡大し、基材穴３０の形状精度が損なわれる可能性がある。しかしながら、本実施の形態のように、第２面７１ｂの側に予め基材凹部３５を形成しておくことにより、エッチングにより第１面７１ａの側から形成される基材穴３０は、まず基材凹部３５に達し、その後第２面側樹脂層４６に達する。このことにより、基材穴３０が、積層マスク２０の板面に沿った方向に急速に拡大することを抑制できる。このため、基材穴３０の形状の精度を向上させることができる。
【００８２】
なお、長尺金属板７１の第２面７１ｂの側には保護フィルム８４が貼り付けられているため、長尺金属板７１の第２面７１ｂの側からはエッチングが行われない。また、第１面７１ａの側からのエッチングが進むことにより基材穴３０が基材凹部３５に接続した場合においても、基材凹部３５が保護フィルム８４によって封止されているため、エッチング液が基材穴３０から基材凹部３５を通って流れることが防止される。このため、基材穴３０が過度にエッチングされることを防止し、各基材穴３０の形状を均一化させることができる。
【００８３】
このようにして、長尺金属板７１の第１面７１ａの側からのエッチングが予め設定した量だけ進んで、長尺金属板７１に対する第２回目のエッチングが終了する。これにより、長尺金属板７１と第１面側樹脂層４３と第２面側樹脂層４６との有する積層体７０に、互いに通じ合っている基材穴３０、第１面側樹脂層開口部４４および第２面側樹脂層開口部４７によって画成される貫通孔２５が形成される。
【００８４】
以上のようにして多数の貫通孔２５が形成された長尺状の保護フィルム付き積層体７０は、図８に示すように、当該積層体７０を狭持した状態で回転する搬送ローラ６５、６５により、切断装置（切断手段）６６へ搬送される。切断装置６６において、長尺状の積層体７０が所定の長さに切断される。このようにして、枚葉状の保護フィルム付き積層マスク５０が得られる。なお、この搬送ローラ６５、６５の回転によって長尺金属板７１に作用するテンション（張力）を介し、上述した供給コア６１が回転させられ、巻き体６２から長尺金属板７１が供給されるようになっている。
【００８５】
以上のようにして、多数の貫通孔２５が形成された積層マスク２０であって、保護フィルム８４が貼り付けられた積層マスク２０（保護フィルム付き積層マスク５０）が得られる。そして、得られた保護フィルム付き積層マスク５０は、フレーム１５に取り付けられる。なお、フレーム１５は、保護フィルム付き積層マスク５０の金属板２１に第１面側樹脂層４３を介して取り付けられる。
【００８６】
保護フィルム付き積層マスク５０をフレーム１５に取り付ける際、保護フィルム付き積層マスク５０が撓むことを防止するために、保護フィルム付き積層マスク５０に張力を負荷して保護フィルム付き積層マスク５０を張った状態に保持して、例えばスポット溶接によりフレーム１５に対して固定される。スポット溶接は、上述したように、保護フィルム８４の側に設けられたレーザ光照射部８５からフレーム１５に向けてＹＡＧレーザ光Ｌ１を照射することにより行われる（図６参照）。
【００８７】
スポット溶接の後、保護フィルム８４にＵＶ光が照射されて、保護フィルム８４が第２面側樹脂層４６から剥離（除去）される。このことにより、保護フィルム付き積層マスク５０から保護フィルム８４が除去された積層マスク２０が得られ、当該積層マスク２０がフレーム１５に取り付けられた積層マスク装置１０が得られる。積層マスク装置１０を蒸着装置９０に取り付けることにより、ガラス基板９２への蒸着材料９８の蒸着を行うことが可能となる。
【００８８】
以上のような本実施の形態による積層マスクの製造方法によれば、貫通孔２５の一部を画成する第２面側樹脂層開口部４７を、露光および現像によって形成し、その壁面２８を、第１面側樹脂層開口部４４の壁面４５、および基材穴３０の壁面３１よりも貫通孔２５の内側に配置することができる。この場合、貫通孔２５の最小断面積となる部分を、精度良く形成することができる。また、第２面側樹脂層開口部４７の輪郭に不具合が生じている場合には、第２面側樹脂層開口部４７の輪郭を容易にかつ精度良く修正することもできる。このため、貫通孔２５の形状の精度を向上させることができ、蒸着のパターニング精度を向上させることができる。
【００８９】
また、本実施の形態による積層マスクの製造方法によれば、長尺金属板７１の両面（第１面７１ａおよび第２面７１ｂ）に、第１面側樹脂層４３および第２面側樹脂層４６がそれぞれ形成されて、このうち第１面側樹脂層４３が第１ガラス乾板６７によって露光されるとともに、第２面側樹脂層４６が、第１ガラス乾板６７に位置合わせされた第２ガラス乾板６８によって露光され、その後、これらの樹脂層４３、４６が現像され、第１面側樹脂層開口部４５および第２面側樹脂層開口部４７が形成される。すなわち、第１ガラス乾板６７と第２ガラス乾板６８とが互いに位置合わせされて第１面側樹脂層４３および第２面側樹脂層４６が露光されることにより、貫通孔２５を画成する第１面側樹脂層開口部４４および第２面側樹脂層開口部４７との位置関係の精度を向上させることができる。このため、貫通孔２５の形状の精度を向上させて、蒸着のパターニング精度を向上させることができる。
【００９０】
また、本実施の形態による積層マスクの製造方法によれば、長尺金属板７１の第２面７１ｂの側に基材凹部３５が形成された後、長尺金属板７１の第１面７１ａの側に基材穴３０を形成する前に、第２面側樹脂層４６に保護フィルム８４が貼り付けられて、保護フィルム付き積層マスク５０を得ることができる。このことにより、基材穴３０が形成された長尺金属板７１を保護フィルム８４によって支持することができ、貫通孔２５が多数形成された有効領域２２の変形を抑制できる。とりわけ、保護フィルム８４は、積層マスク装置１０のフレーム１５に溶接された後に取り外す場合には、張力が負荷された積層マスク２０の有効領域２２の変形を効果的に抑制することができる。このため、蒸着のパターニング精度を向上させることができる。
【００９１】
以上、本発明の実施の形態について詳細に説明してきたが、本発明による積層マスクの製造方法、積層マスクおよび保護フィルム付き積層マスクは、上記実施の形態に何ら限定されるものではなく、本発明の趣旨を逸脱しない範囲において種々の変更が可能である。
【００９２】
例えば、積層マスク２０に形成される貫通孔２５のパターンは、図４に示される形態に限られることはない。図４に示した貫通孔２５の配列パターンは例示に過ぎず、種々のパターンにて貫通孔２５が配列されていてもよい。
【００９３】
また、貫通孔２５の形状は、図４に示す平面形状に限られることはない。例えば、各貫通孔２５は、平面視で、帯状の略四角形形状、さらに正確には平面視において帯状の略矩形状の輪郭、あるいはスリット状に細長い輪郭を有していてもよい。この場合、基材穴３０第１面側樹脂層開口部４４および第２面側樹脂層開口部４７が、それぞれ、平面視で、帯状の略四角形形状、さらに正確には帯状の略矩形形状の輪郭、あるいはスリット状に細長い輪郭を有し、細長状の貫通孔２５に、基材穴３０、第１面側樹脂層開口部４４および第２面側樹脂層開口部４７が一つずつ形成される。なお、この場合、各貫通孔２５は、積層マスク２０の長手方向に延びるように形成されることが好適である。
【００９４】
さらに、上述した本実施の形態においては、積層マスク２０は、金属板２１と、金属板２１の第１面２１ａに設けられた第１面側樹脂層４３と、金属板２１の第２面２１ｂに設けられた第２面側樹脂層４６と、を有している例について、説明した。しかしながら、このことに限られることはなく、図１６に示すように、積層マスク２０は、第１面側樹脂層４３が設けられていなくてもよい。すなわち、金属板２１を第１面２１ａの側からエッチングする工程の際に、第１面側樹脂層４３が除去されてもよい。
【００９５】
図１６に示された例では、隣り合う二つの貫通孔２５は、互いに接続されている。すなわち、有効領域２２のすべての基材穴３０の壁面３１の先端縁（上縁、積層マスクの法線方向に沿って一方の側に位置する端縁）３２が、好適にはその全周にわたって、当該基材穴３０に隣り合う他の基材穴３０の壁面３１の先端縁３２と合流している。
【００９６】
ここでは、積層マスク２０の有効領域２２内の全領域において、積層マスク２０の第１面２０ａが、積層マスクの法線方向における一方の側に向いた基材穴３０の壁面３１によって形成されている。この結果、積層マスク２０の有効領域２２内の全領域において、積層マスク２０の第１面２０ａが凹凸面をなしている。
【００９７】
このような積層マスク２０によれば、有効領域２２の全域において基材穴３０の壁面３１が積層マスクの法線方向に対してなす傾斜角度θ１を効果的に増大させることができる。すなわち、積層マスク２０のシート面に直交する図１６の断面において、貫通孔２５の最小断面積を持つ部分となる第２面側樹脂層開口部４７と、基材穴３０の壁面３１の他の任意の位置と、を通過する直線Ｘが、積層マスク２０の法線方向に対してなす最小角度θ１を、十分に大きくすることができ、これにより、蒸着材料９８の利用効率を効果的に改善しながら、所望のパターンでの蒸着を高精度に安定して実施することができる。
【００９８】
また、積層マスク２０の第１面２０ａに対応するようになる金属板２１の第１面２１ａ側から当該金属板２１をエッチングして基材穴３０を作製する場合、積層マスク２０の有効領域２２をなすようになる金属板２１の全領域において、当該金属板２１の第１面２１ａがエッチングにより浸食される。すなわち、積層マスクの法線方向に沿った有効領域２２内の最大厚みＴａは、積層マスクの法線方向に沿った周囲領域２３内の最大厚みＴｂの１００％未満となる。このように有効領域２２内での厚みが全体的に薄くなることは、蒸着材料の利用効率を向上させる観点から好ましい。その一方で、積層マスクの強度の観点から、積層マスクの法線方向に沿った有効領域２２内の最大厚みＴａは、積層マスクの法線方向に沿った周囲領域２３内の最大厚みＴｂの５０％以上となることが好ましい。有効領域２２内の最大厚みＴａが周囲領域２３内の最大厚みＴｂの５０％以上となっている場合には、積層マスク２０をフレーム１５に張設した場合における積層マスク２０の有効領域２２内での変形を効果的に抑制することができ、これにより、所望のパターンでの蒸着を効果的に実施することができる。また、この場合、長尺金属板７１の搬送や切断、第２面側保護フィルム８４の除去、フレーム１５への取付といった取り扱い処理中に、多数の貫通孔２５を形成された有効領域２２の変形を効果的に防止することができる。
【００９９】
さらに、図示された例においては、上述した製造方法に起因して、積層マスクの法線方向に沿った断面において、二つの基材穴３０の壁面３１の先端縁３２が合流する部分３３の外輪郭が、面取された形状となっている。上述したように、一般的に、エッチングで形成される穴の壁面は、エッチングによる主たる進行方向に向けて凸となる曲面状となる。したがって、エッチングで形成された二つの基材穴３０を単純に部分的に重ね合わせると、図２１に二点鎖線で示すように、合流部分３３は、エッチングの開始側となる積層マスクの法線方向に沿った一方の側へ向けて、尖った形状となる。これに対して図示された積層マスク２０では、合流部分３３における尖った部分が面取されている。図２１から理解されるように、この面取によって、積層マスク２０の法線方向に対して壁面３１がなす上述の角度θ１を、効果的に増大することができる。これにより、より効果的に蒸着材料９８の利用効率を改善し且つ所望のパターンでの蒸着を高精度且つ安定して実施することができる。
【０１００】
なお結果として、積層マスクの法線方向に沿った断面において、二つの基材穴３０の壁面３１の先端縁３２が合流する部分３３の外輪郭は、積層マスクの法線方向に沿った一方の側へ向けて膨出した曲線状となる。
【０１０１】
図１６に示す基材穴３０を形成する工程において、エッチングを進めていくと、隣り合う二つの基材穴３０が合流してなる合流部分３３が第１面側樹脂層４３から離間して、第１面側樹脂層４３下となる当該合流部分３３において、エッチングによる浸食が長尺金属板７１の法線方向（厚さ方向）にも進む。これにより、積層マスクの法線方向に沿った一方の側へ向けて尖っていた合流部分３３が、積層マスクの法線方向に沿った一方の側からエッチングされ、面取される。この際、合流部分３３が第１面側樹脂層４３から離間することにより、有効領域２２における第１面側樹脂層４３は除去され得る。
【符号の説明】
【０１０２】
２０    積層マスク
２０ａ  第１面
２０ｂ  第２面
２１    金属板
２１ａ  第１面
２１ｂ  第２面
２５    貫通孔
３０    基材穴
３１    壁面
３５    基材凹部
３６    壁面
４３    第１面側樹脂層
４４    第１面側樹脂層開口部
４５    壁面
４６    第２面側樹脂層
４７    第２面側樹脂層開口部
４８    壁面
４９    欠陥部
５０    保護フィルム付き積層マスク
７０    積層体
７１    長尺金属板
７１ａ  第１面
７１ｂ  第２面
８４    保護フィルム
【図１】
2015129334.tif 000003
【図２】
2015129334.tif 000004
【図３】
2015129334.tif 000005
【図４】
2015129334.tif 000006
【図５】
2015129334.tif 000007
【図６】
2015129334.tif 000008
【図７】
2015129334.tif 000009
【図８】
2015129334.tif 000010
【図９】
2015129334.tif 000011
【図１０】
2015129334.tif 000012
【図１１】
2015129334.tif 000013
【図１２】
2015129334.tif 000014
【図１３】
2015129334.tif 000015
【図１４】
2015129334.tif 000016
【図１５】
2015129334.tif 000017
【図１６】
2015129334.tif 000018